(57)【要約】  本発明は、式Ｖ−（ＮＨＣ（Ｏ）Ｒ1Ｒ2）p-m-n（ＮＨＣ（Ｏ）Ｒ1Ｒ4［ＳｉＲ2Ｏ］a−ＳｉＲ2Ｒ4Ｒ1Ｈ）m（ＮＨＣ（０）ＮＲ52）n  （Ｉ）［式中、基及び指数は、請求項１に挙げた意味合いを有する］の有機ケイ素化合物、（Ｂ）ポリイソシアナート及び（Ｇ）三量体化触媒を含有するフォーム化可能な調製物、低密度を有するシリコーン含有ポリイソシアヌラートフォーム並びにその製造方法に関する。【特許請求の範囲】
【請求項１】
（Ａ）次式
【化１】
2013523925.tif 000023
［式中、
Ｖは、ヘテロ原子を有してよい、ｐ価の炭化水素基を意味する、
Ｒは、同じか又は異なっていてよく、かつ、場合によって置換されている一価の炭化水素基を意味する、
Ｒ1は、同じか又は異なっていてよく、かつ、−Ｏ−、−Ｓ−又は−ＮＲ3−を意味する、
Ｒ2は、同じか又は異なっていてよく、かつ、水素原子及び場合によって置換されている一価の炭化水素基である、
Ｒ3は、水素原子又は場合によって置換されている一価の炭化水素基を意味する、
Ｒ4は、同じか又は異なっていてよく、かつ、場合によって置換されている、ヘテロ原子で中断されていてよい、二価の炭化水素基を意味する、
Ｒ5は、同じか又は異なっていてよく、かつ、水素原子又は場合によって置換されている炭化水素基を意味する、
ａは、１以上の整数を意味する、
ｐは、２以上の整数を意味する、
ｍは、１以上の整数を意味する、
ｎは、１以上の整数を意味する、
但し、ｐはｍ＋ｎ以上である］のシロキサン、
（Ｂ）ポリイソシアナート、及び
（Ｇ）三量体化触媒
を含有するフォーム化可能な組成物。
【請求項２】
ｐがｍ＋ｎに等しいことを特徴とする、請求項１記載のフォーム化可能な組成物。
【請求項３】
ポリイソシアナート（Ｂ）として、一般式
【化２】
2013523925.tif 000024
［式中、
Ｑは、場合によって置換されている、ｂ官能性の炭化水素基を意味する、かつ
ｂは、少なくとも２の整数を意味する］のポリイソシアナートを使用することを特徴とする請求項１又は２記載のフォーム化可能な組成物。
【請求項４】
成分（Ｇ）としてカルボン酸の塩を使用することを特徴とする請求項１から３のいずれか１項記載のフォーム化可能な組成物。
【請求項５】
三量体化触媒（Ｇ）を、本発明のフォーム化可能な調製物の全質量に対して、０．１〜１０．０質量％の量で使用することを特徴とする請求項１から４のいずれか１項記載のフォーム化可能な組成物。
【請求項６】
（Ａ）式（Ｉ）によるシロキサン、
（Ｂ）ポリイソシアナート、
場合によって
（Ｃ）充填剤、
場合によって
（Ｄ）乳化剤、
場合によって
（Ｅ）物理的発泡剤、
場合によって
（Ｆ）フォーム形成を促進する触媒、
（Ｇ）三量体化触媒、
場合によって
（Ｈ）化学的発泡剤、及び
場合によって
（Ｉ）添加剤
を含有し、
その際、本発明の調製物は、少なくとも３個のイソシアナート基を有し、並びに、成分（Ｅ）及び（Ｈ）から選択されている少なくとも１の発泡剤を含むことを特徴とする、請求項１から５のいずれか１項記載のフォーム化可能な組成物。
【請求項７】
シロキサン（Ａ）、ポリイソシアナート（Ｂ）及び三量体化触媒（Ｇ）並びに少なくとも１の発泡剤を混合し、かつ反応させることを特徴とする、シリコーン含有ポリイソシアヌラートフォームの製造方法。
【請求項８】
シロキサン（Ａ）、ポリイソシアナート（Ｂ）及び三量体化触媒（Ｇ）と少なくとも１の発泡剤との反応により製造可能なフォーム。
【発明の詳細な説明】
【技術分野】
【０００１】
本発明は、有機ケイ素化合物を基礎とするフォーム化可能な調製物、低密度を有するシリコーン含有ポリイソシアヌラートフォーム、並びに、その製造方法に関する。
【０００２】
過去数十年来、ポリマーフォームの燃焼遅延特性を改善することについて熱心な研究活動がなかったわけではないが、これまでには、極めて難燃性のＰＵフォームを市場において確立することに成功していない。
【０００３】
難燃性のポリウレタンフォームを作成するために比較的成果のあるアプローチとして、ポリイソシアヌラート化学が判明している。相応するフォームの製造の際に、通常は、ポリイソシアナートを、イソシアナート基に対して反応性の水素原子を有する化合物、例えばポリプロピレングリコールと反応させ、その際、そのイソシアナート指数は少なくとも１８０である。この場合に、三量体化触媒の存在下では、ウレタン構造の他に、イソシアヌラート構造も形成される。このようにして得られるポリイソシアヌラート（ＰＩＲ）フォームは、典型的には独立気泡状の硬質フォームであり、これは全てのポリウレタンフォーム物質群のうち難燃性に関して最良の燃焼特性を有する。
【０００４】
一般に、ポリイソシアヌラート硬質フォーム物質の製造では、発泡触媒及びゲル触媒（大抵はアミン）も、三量体化触媒もが、触媒として使用される。様々な触媒の混合物からなる触媒系も先行技術では見出される。これらＰＩＲ硬質フォームは、通常、物理的及び化学的発泡剤の使用下で製造される。物理的発泡剤として、例えば、フルオロクロロ炭化水素（ＦＣＫＷｓ）、水素フルオロ炭化水素（ＨＦＫＷｓ）、炭化水素並びに液状二酸化炭素が使用され、その一方で、化学的発泡剤として、主として水及びカルボン酸が使用される。
【０００５】
ＰＩＲ硬質フォームが既に比較的良好な燃焼特性を提供するにもかかわらず、それでもやはり改善要求は大きく、というのも、最適な難燃性の獲得には防炎剤の高添加量が必要であるからである。この種の防炎剤は、一方では、生じるフォームの機械的特性に不利に作用し、さらには、常に毒物学的に問題がないわけではない。
【０００６】
これに応じて、改善された燃焼特性により特徴付けられており、良好な機械的特性を低いフォーム密度で示し、かつ、毒性のある防炎剤の添加なしに使用できる、硬質フォームが所望されるものである。
【０００７】
難燃性ＰＵフォームへと達する道程は、シリコーン−ポリウレタン−フォームを用いて歩まれている。この場合に、標準ＰＵフォーム中で使用される、良好に燃焼可能なポリオール成分は、燃焼が劣悪なＯＨ末端化シロキサンで置換される。シリコーン−ポリウレタン−コポリマー、すなわち、ポリウレタン単位及び／又は尿素単位をも含むポリシロキサン、の使用によって、新規であり、かつ、そのつどの適用に対して正確に調整された特性組み合わせを有するような難燃性フォーム物質を開発することが可能である。
【０００８】
これに関して、例えばＷＯ  ２００９１３０１９４Ａ１が参照され、この中には、超分枝したアルキルヒドロキシ末端化シリコーンオイルから出発し、かつ、いわゆる「ワンショット（One-Shot）法」にある、シリコーン−ＰＩＲ−硬質フォーム物質の製造が記載されている。
【０００９】
しかし、この場合の欠点は、７０ｋｇ・ｍ-3のフォーム密度を下回るフォーム構造が、もはや完全に独立気泡状でない、という事実である。この作用は、フォーム密度が減少するといっそう顕著になり、このため、このフォームはその絶縁作用を失う。
【００１０】
本発明の主題は、
（Ａ）次式
【化１】
2013523925.tif 000002
［式中、
Ｖは、ヘテロ原子を有してよい、ｐ価の炭化水素基を意味する、
Ｒは、同じか又は異なっていてよく、かつ、場合によって置換されている、一価の炭化水素基を意味する、
Ｒ1は、同じか又は異なっていてよく、かつ、−Ｏ−、−Ｓ−又は−ＮＲ3−を意味する、
Ｒ2は、同じか又は異なっていてよく、かつ、水素原子及び場合によって置換されている一価の炭化水素基である、
Ｒ3は、水素原子又は場合によって置換されている一価の炭化水素基を意味する、
Ｒ4は、同じか又は異なっていてよく、かつ、場合によって置換されている、ヘテロ原子で中断されていてよい、二価の炭化水素基を意味する、
Ｒ5は、同じか又は異なっていてよく、かつ、水素原子又は場合によって置換されている炭化水素基を意味する、
ａは、１以上、好ましくは１〜１０００、特に好ましくは５〜５００、特に１０〜１００の整数を意味する、
ｐは、２以上、好ましくは２〜２０、特に好ましくは３又は４の整数を意味する、
ｍは、１以上、好ましくは１〜１９、特に好ましくは１〜３の整数を意味する、
ｎは、１以上、好ましくは１〜１９、特に好ましくは１〜３の整数を意味する、
但し、ｐはｍ＋ｎ以上である］
のシロキサン、
（Ｂ）ポリイソシアナート、及び
（Ｇ）三量体化触媒
を含有するフォーム化可能な組成物である。
【００１１】
基Ｒの例は、アルキル基、例えばメチル基、エチル基、ｎ−プロピル基、イソプロピル基、ｎ−ブチル基、イソブチル基、ｔ−ブチル基、ｎ−ペンチル基、イソペンチル基、ネオペンチル基、ｔ−ペンチル基、ヘキシル基、例えばｎ−ヘキシル基、ヘプチル基、例えばｎ−ヘプチル基、オクチル基、例えばｎ−オクチル基及びイソオクチル基、例えば２，２，４−トリメチルペンチル基、ノニル基、例えばｎ−ノニル基、デシル基、例えばｎ−デシル基、ドデシル基、例えばｎ−ドデシル基；アルケニル基、例えばビニル基及びアリル基；シクロアルキル基、例えばシクロペンチル基、シクロヘキシル基、シクロヘプチル基及びメチルシクロヘキシル基；アリール基、例えばフェニル基及びナフチル基；アルカリール基、例えばｏ−トリル基、ｍ−トリル基、ｐ−トリル基、キシリル基及びエチルフェニル基；アラルキル基、例えばベンジル基、α−フェニルエチル基及びβ−フェニルエチル基である。
【００１２】
置換されている炭化水素基Ｒの例は、アルコキシアルキレン基、例えばメトキシメチレン基及びエトキシメチレン基、ヒドロキシアルキレン基、例えば２−ヒドロキシエチレン基、及びアミノアルキレン基、例えばジメチルアミノメチレン基、ジエチルアミノメチレン基、２−アミノエチレン基及びＮ−メチルアミノエチレン基である。
【００１３】
好ましくは、基Ｒは、１〜４０個の炭素原子を有する、場合によって置換されている一価の炭化水素基、特に好ましくは１〜６個の炭素原子を有する炭化水素基、特にメチル基である。
【００１４】
Ｒ3の例は、水素原子及び基Ｒについて挙げた例である。
【００１５】
好ましくは、基Ｒ3は、水素原子である。
【００１６】
好ましくは、基Ｒ1は、−Ｏ−である。
【００１７】
基Ｒ2の例は、水素原子並びに基Ｒについて挙げられた例である。
【００１８】
好ましくは、基Ｒ2は、炭素原子１〜６個を有する炭化水素基、特に好ましくはメチル基である。
【００１９】
基Ｒ4の例は、メチレン基、エチレン基、プロピレン基、ブチレン基、ペンチレン基、ヘキサメチレン基、メチルオキシエチレン基、すなわち、−ＣＨ2−Ｏ−ＣＨ2ＣＨ2−基、トルオイレン基、メチレン−ビス−フェニレン基、フェニレン基、ナフチレン基、シクロヘキシレン基及びイソホロン基である。
【００２０】
好ましくは、Ｒ4は、二価の脂肪族炭化水素基であり、これはヘテロ原子で中断されていてよく、特に好ましくはプロピレン基、メチレン基及びメチルオキシエチレン基、好ましくはメチレン基及びメチルオキシエチレン基、特にメチレン基である。
【００２１】
Ｒ5の例は、基Ｒについて挙げた例である。
【００２２】
好ましくは、Ｒ5は、水素原子及び場合によってヒドロキシル基で置換されている炭化水素基、特に好ましくは場合によってヒドロキシル基で置換されている炭化水素基、特に１〜６個の炭素原子を有するアルキル基及び１〜６個の炭素原子を有するヒドロキシアルキル基である。
【００２３】
基Ｖの例は、任意の、従来既知の、多価の、脂肪族又は芳香族の炭化水素基であり、これはヘテロ原子を有してよく、例えば１，３，４−ベンゼン基、１，３，５−シアヌラート基、Ｎ，Ｎ，Ｎ′−ビウレット基、４，４′，４″−トリフェニルメタン基及びポリ（（４−フェニル）−コ−ホルムアルデヒド）基である。
【００２４】
好ましくは、基Ｖは、１〜５０個の炭素原子、特に好ましくは６〜３０個の炭素原子を有する多価の基である。
【００２５】
好ましくは、Ｖは、多価の、芳香族の、場合によってヘテロ原子を含有する炭化水素基であり、特に好ましくは、多価の、芳香族の、場合によって窒素、酸素及びリンを含有する炭化水素基であり、とりわけ、多価の、芳香族の、場合によって窒素及び酸素を含有する、６〜３０個の炭素原子を有する炭化水素基である。
【００２６】
本発明により使用される、式（Ｉ）のシロキサン（Ａ）中、ｍ＋ｎの合計は好ましくはｐである。
【００２７】
本発明により使用される、式（Ｉ）のシロキサン（Ａ）は、そのつど２５℃でＡＳＴＭ  Ｄ  ４２８３に応じて測定した場合に、好ましくは１００〜１００００ｍＰａｓ、特に好ましくは５００〜５０００ｍＰａｓの粘度を有する。
【００２８】
本発明により使用されるシロキサン（Ａ）は、好ましくは超分枝している。
【００２９】
本発明により使用されるシロキサン（Ａ）の例は、次のものである：
【化２】
2013523925.tif 000003
【化３】
2013523925.tif 000004
【化４】
2013523925.tif 000005
及び
【化５】
2013523925.tif 000006
【００３０】
好ましくは、本発明により使用されるシロキサン（Ａ）は次のものである：
【化６】
2013523925.tif 000007
【化７】
2013523925.tif 000008
及び
【化８】
2013523925.tif 000009
【００３１】
特に好ましくは、本発明により使用されるシロキサン（Ａ）は次のものである：
【化９】
2013523925.tif 000010
及び
【化１０】
2013523925.tif 000011
【００３２】
本発明により使用されるシロキサン（Ａ）は、ケイ素化学において慣用の方法に応じて製造されてよい。
【００３３】
好ましくは、本発明により使用されるシロキサン（Ａ）は、
（ｉ）鎖状のα，ω−アミノオルガニル官能化又はα，ω−ヒドロキシオルガニル官能化シロキサンと、
（ｉｉ）ポリイソシアナート及び
（ｉｉｉ）アミン
との反応により製造可能なものである。
【００３４】
好ましくは、成分（ｉ）は、式
【化１１】
2013523925.tif 000012
［式中、Ｒ、Ｒ1、Ｒ4及びａはそれぞれ、このために前述した意味合いのうちの１つを有する］のシロキサンである。
【００３５】
成分（ｉ）の例は、
【化１２】
2013523925.tif 000013
［式中、Ｍｅはメチル基である］である。前述の鎖状のシロキサンにおいては、製造に依存して、全単位の０．１％までが分枝を有してよく、これは例えばＭｅＳｉＯ3/2単位又はＳｉＯ4/2単位における場合である。
【００３６】
好ましくは、成分（ｉ）は
【化１３】
2013523925.tif 000014
【００３７】
シロキサン（ｉ）は、市販製品であるか、又はケイ素化学において慣用の方法に応じて製造されてよい。
【００３８】
本発明により使用されるポリイソシアナート（ｉｉ）とは、全ての知られているジイソシアナート又はポリイソシアナートである。
【００３９】
好ましくは、ポリイソシアナート（ｉｉ）として、一般式
【化１４】
2013523925.tif 000015
［式中、Ｖ及びｐはそれぞれ、前述した意味合いのうちの１つを有する］のものが使用される。
【００４０】
ポリイソシアナート（ｉｉ）の例は、ジイソシアナトジフェニルメタン（ＭＤＩ）（粗製の又は工業的なＭＤＩの形にあっても、また純粋な４，４′−又は２，４′−異性体又はその調合物の形にあってもよい）、その種々の位置異性体の形にあるトリレンジイソシアナート（ＴＤＩ）、ジイソシアナトナフタレン（ＮＤＩ）、イソホロンジイソシアナート（ＩＰＤＩ）、１，３−ビス（１−イソシアナト−１−メチルエチル）ベンゼン（ＴＭＸＤＩ）又はヘキサメチレンジイソシアナート（ＨＤＩ）、並びに、ポリマーＭＤＩ（ｐ−ＭＤＩ）、トリフェニルメタントリイソシアナート又は前述のイソシアナートのビウレット又はイソシアヌラート三量体である。ポリイソシアナート（ｉｉ）は、そのつど１００質量部のシロキサン（ｉ）に対して、好ましくは０．１〜３０質量部、特に好ましくは０．１〜２０質量部、特に１〜１０質量部の量で使用される。
【００４１】
本発明により使用されるアミン（ｉｉｉ）は、好ましくは、式
【化１５】
2013523925.tif 000016
［式中、Ｒ5は、前述した意味合いのうち１つを有し、かつ好ましくは最大１の基Ｒ5は水素原子の意味合いを有する］のもの、並びに、脂肪族環状アミン及び芳香族環状アミン（これは付加的な官能基、例えばチオール基、ヒドロキシル基又は更なるアミノ基を有してよい）、である。
【００４２】
アミン（ｉｉｉ）の例は、ジメチルアミン、ジエチルアミン、ブチルアミン、ジブチルアミン、ジイソプロピルアミン、ペンチルアミン、シクロヘキシルアミン、Ｎ−メチルシクロヘキシルアミン、アニリン、モルホリン、ピロリジン、ピペリジン、イミダゾール、ピペラジン、エチレンジアミン、Ｎ，Ｎ′−ジメチルエチレンジアミン、エタノールアミン、Ｎ−メチルエタノールアミン、ジエタノールアミン、プロパノールアミン、アラニオール、Ｎ−メチル（チオエタノール）アミンである。
【００４３】
好ましくは、アミン（ｉｉｉ）は、脂肪族アミン、特に好ましくはピロリジン、ジエタノールアミン、エタノールアミン及びＮ−メチルエタノールアミン、特にジエタノールアミン、エタノールアミン及びＮ−メチルエタノールアミンである。
【００４４】
本発明により、アミン（ｉｉｉ）は、そのつど１００質量部のシロキサン（ｉ）に対して、好ましくは０．１〜２０質量部、特に好ましくは０．１〜１０質量部、特に０．５〜５質量部の量で使用される。
【００４５】
出発材料（ｉ）、（ｉｉ）及び（ｉｉｉ）の反応の際には、好ましくは、有機溶媒（ｉｖ）及び触媒（ｖ）が使用される。
【００４６】
有機溶媒（ｉｖ）の例は、エーテル、特に脂肪族エーテル、例えばジメチルエーテル、ジエチルエーテル、メチル−ｔ−ブチルエーテル、ジイソプロピルエーテル、ジオキサン又はテトラヒドロフラン、エステル、特に脂肪族エステル、例えばエチルアセタート又はブチルアセタート、ケトン、特に脂肪族ケトン、例えばアセトン又はメチルエチルケトン、立体障害アルコール、特に脂肪族アルコール、例えばｔ−ブタノール、アミド、例えばＤＭＦ、脂肪族ニトリル、例えばアセトニトリル、芳香族炭化水素、例えばトルエン又はキシレン、脂肪族炭化水素、例えばペンタン、シクロペンタン、ヘキサン、シクロヘキサン、ヘプタン、クロロ炭化水素、例えばメチレンクロリド又はクロロホルムである。
【００４７】
好ましくは有機溶媒（ｉｖ）は、脂肪族エーテル、脂肪族ケトン又は脂肪族ニトリルであり、その際、脂肪族ケトンが特に好ましい。
【００４８】
有機溶媒（ｉｖ）が使用される場合には、そのつど１００質量部のシロキサン（ｉ）に対して、好ましくは１〜１０００質量部、特に好ましくは１０〜５００質量部、特に３０〜２００質量部の量である。反応の際には好ましくは溶媒（ｉｖ）が使用される。
【００４９】
触媒（ｖ）の例は、スズ化合物、例えばジブチルスズジラウラート、ジオクチルスズジラウラート、ジブチルスズジアセタート、ジブチルスズジオクトアート、ジブチルスズビス（ドデシルメルカプチド）、スズ（ＩＩ）−（２−エチルヘキサノアート）及び亜鉛化合物、例えば亜鉛−（ＩＩ）−（２−エチルヘキサノアート）及びビスマス化合物、例えばビスマス−（ＩＩＩ）−ネオデカノアート及びジルコニウム化合物、例えばジルコニウム−テトラキス（２，２，６，６−テトラメチル−ヘプタン−３，５−ジオナート）及びアミン、例えば１，４−ジアザビシクロ［２，２，２］オクタン及びテトラメチルグアニジンである。
【００５０】
好ましくは、触媒（ｖ）は、スズ化合物、ジルコニウム化合物又はビスマス化合物であり、その際、ビスマス化合物が特に好ましい。
【００５１】
触媒（ｖ）が使用される場合には、そのつど反応混合物の全質量に対して、好ましくは１〜１０００質量ｐｐｍ、特に好ましくは１０〜５００質量ｐｐｍ、特に５０〜１５０質量ｐｐｍの量である。本発明の反応では、好ましくは触媒（ｖ）が使用される。
【００５２】
反応に使用される成分はそれぞれ、係る成分の１種類の成分であってもよいし、それぞれの成分の少なくとも２種類の成分から成る混合物であってもよい。
【００５３】
反応の際には、好ましくは第１の工程で、シロキサン（ｉ）がポリイソシアナート（ｉｉ）と場合によって溶媒（ｉｖ）の存在下でかつ場合によって触媒（ｖ）の存在下で反応させられ、このように得られた反応混合物が第２の工程でアミン（ｉｉｉ）と反応させられる。
【００５４】
反応は、好ましくは２０〜１００℃、特に好ましくは３０〜８０℃の温度で実施される。
【００５５】
反応は、好ましくは周囲雰囲気の圧力、すなわち、９００〜１１００ｈＰａで実施される。しかし、反応は、より高圧、例えば１２００〜１００００ｈＰａで実施されてもよい。
【００５６】
反応は、好ましくは不活性ガス雰囲気下で、例えば窒素及びアルゴン下で実施される。
【００５７】
反応終了後に得られる反応混合物は、任意かつ従来既知の方法に応じて後処理されてよい。好ましくは、この場合に、場合によって使用される有機溶媒が除去され、これは、特に好ましくは、蒸留によってかつ−工業的手段の範囲で−完全に行われる。反応混合物は、好ましくは出発材料をもはや含有しない。反応混合物がなお完全に反応していない出発材料を含有する場合には、これは好ましくはここに残存する。
【００５８】
本発明により使用されるイソシアナート（Ｂ）として、全ての知られているジイソシアナート又はポリイソシアナートが使用できる。例えば、（Ｂ）は、特に二工程の製造方法である場合に、上記で（ｉｉ）で挙げたイソシアナートであってよい。
【００５９】
好ましくは、ポリイソシアナート（Ｂ）として、一般式Ｉ
【化１６】
2013523925.tif 000017
［式中、
Ｑは、場合によって置換されている、ｂ官能性の炭化水素基を意味する、かつ
ｂは、少なくとも２、好ましくは２〜１０、特に好ましくは２又は４、特に２〜３の整数を意味する］のものを使用する。
【００６０】
好ましくは、Ｑは、４〜３０個の炭素原子を有する、場合によって置換されている炭化水素基、特に好ましくは６〜２５個の炭素原子を有する炭化水素基である。
【００６１】
特に好ましくは、本発明により使用されるポリイソシアナート（Ｂ）は、式
【化１７】
2013523925.tif 000018
［式中、ｃは０〜８である］のポリマーＭＤＩである。ポリマーＭＤＩは、例えば、ジフェニルメタンジイソシアナートの製造の際に得られ、かつ、一般に、二官能性ＭＤＩと、より高い官能性を有する種々の高分子量ＭＤＩオリゴマーとからの混合物である。
【００６２】
本発明による調製物は、イソシアナート（Ｂ）を、そのつどシロキサン（Ａ）１００質量部に対して、好ましくは０．１〜５００質量部、特に好ましくは１〜２５０質量部、特に１０〜１５０質量部の量で含有する。
【００６３】
シロキサン（Ａ）、ポリイソシアナート（Ｂ）及び三量体化触媒（Ｇ）に加えて、本発明の調製物は、更なる物質、例えば充填剤（Ｃ）、乳化剤（Ｄ）、物理的発泡剤（Ｅ）、フォーム形成を促進する触媒（Ｆ）、化学的発泡剤（Ｈ）及び添加剤（Ｉ）を含有してよい。
【００６４】
充填剤（Ｃ）が使用される場合には、全ての非強化性充填剤、すなわち、５０ｍ2／ｇまでのＢＥＴ表面積を有する充填剤、例えば白亜、又は、強化性充填剤、すなわち、少なくとも５０ｍ2／ｇのＢＥＴ表面積を有する充填剤、例えばカーボンブラック、ＭＱ樹脂、沈殿ケイ酸又は熱分解ケイ酸であってよい。この場合に、特に疎水性の熱分解ケイ酸も、また親水性の熱分解ケイ酸も、好ましい充填剤である。本発明の特に好ましい一実施態様において、その表面がトリメチルシリル基で改質されている疎水性の熱分解ケイ酸が使用される。使用される充填剤（Ｃ）−特に熱分解ケイ酸−は、この場合に、種々の機能を担ってよい。そして、前記充填剤は、フォーム化可能な混合物の粘度の調節に使用されてよい。しかしながら、前記充填剤は特に、フォーム化の間に「支持機能」を担ってよく、よってより良好なフォーム構造を有するフォームを生じることができる。最後に、生じるフォームの機械的特性もが、充填剤（Ｃ）の使用によって−特に熱分解ケイ酸の使用によって−、決定的に改善されてもよい。
【００６５】
本発明の調製物が充填剤（Ｃ）を含有する場合には、そのつど１００質量部のシロキサン（Ａ）に対して、好ましくは０．１〜３０質量部、特に好ましくは０．１〜２０質量部、特に０．１〜１５質量部の量である。本発明の調製物は、好ましくは充填剤（Ｃ）を含有する。
【００６６】
多くの場合、この発泡性調製物に乳化剤（Ｄ）を添加することが利点である。フォーム安定剤としても利用される、適した乳化剤（Ｄ）として、例えば、慣用のポリウレタンフォームの製造にも使用される、ポリエーテル側鎖により改質されている全ての市販のシリコーンオリゴマーが使用されてよい。
【００６７】
乳化剤（Ｄ）が使用される場合には、そのつどこの発泡性調製物の全質量に対して、好ましくは６質量％まで、特に好ましくは０．３〜３質量％の量である。本発明の調製物は、好ましくは乳化剤（Ｄ）を含有しない。
【００６８】
本発明の調製物は、物理的発泡剤として利用できる化合物（Ｅ）も含有してよい。成分（Ｅ）として、好ましくは低分子量炭化水素、例えばｎ−プロパン、ｎ−ブタン、ｎ−ペンタン又はシクロペンタン、ジメチルエーテル、フッ化炭化水素、例えば１，１−ジフルオロエタン又は１，１，１，２−テトラフルオロエタン又はＣＯ2が使用される。フォーム製造は、この場合に、場合によって、物理的発泡剤（Ｅ）のみによって行われてよい。しかし、大抵は、フォーム形成は、本発明の調製物中のイソシアナート官能性成分と、化学的発泡剤としての成分（Ｈ）との付加的な反応により行われる。これによって、より低密度を有するフォームを獲得すべく、必要な物理的発泡剤（Ｅ）の量は低下されてよい。
【００６９】
成分（Ｅ）は特に好ましくは、低分子量炭化水素、特にｎーペンタンである。
【００７０】
本発明の調製物が成分（Ｅ）を含む場合、そのつどシロキサン（Ａ）１００質量部に対して、好ましくは０．１〜３０質量部、特に好ましくは０．１〜２０質量部、とりわけ０．１〜１５質量部の量である。本発明の調製物は、好ましくは物理的発泡剤（Ｅ）を含有する。
【００７１】
さらに、本発明の発泡性調製物は、化学的発泡剤（Ｈ）を用いたフォーム形成を促進する、更なる触媒（Ｆ）を含有してよい。触媒（Ｆ）として、中でも有機スズ化合物が適している。例えば、ジブチルスズジラウラート、ジオクチルスズジラウラート、ジブチルスズジアセタート、ジブチルスズジオクトアート又はジブチルスズビス（ドデシルメルカプチド）である。その上、スズ不含の触媒（Ｆ）、例えば重金属化合物又はアミンも考慮される。スズ不含の触媒の例として、鉄（ＩＩＩ）−アセチルアセトナート、亜鉛（ＩＩ）−オクトアート、ジルコニウム（ＩＶ）−アセチルアセトナート、ビスマス（ＩＩＩ）−ネオデカノアートが挙げられる。アミンの例は、トリエチルアミン、トリブチルアミン、１，４−ジアザビシクロ［２，２，２］オクタン、Ｎ，Ｎ−ビス−（Ｎ，Ｎ−ジメチル−２−アミノエチル）−メチルアミン、Ｎ，Ｎ−ジメチルシクロヘキシルアミン、Ｎ，Ｎ−ジメチルフェニルアミン、ビス−Ｎ，Ｎ−ジメチルアミノエチルエーテル、Ｎ，Ｎ−ジメチル−２−アミノエタノール、Ｎ，Ｎ−ジメチルアミノピリジン、Ｎ，Ｎ，Ｎ′，Ｎ″，Ｎ″−ペンタメチル−ジエチレントリアミン、１，５−ジアザビシクロ［４．３．０］ノナ−５−エン、１，８−ジアザビシクロ［５．４．０］ウンデカ−７−エン、Ｎ−エチルモルフォリン又はＮ，Ｎ′−ジメチルアミノピリジンである。
【００７２】
好ましくは、触媒（Ｆ）はアミン、特に好ましくはＮ，Ｎ，Ｎ′，Ｎ″，Ｎ″−ペンタメチル−ジエチレントリアミンである。
【００７３】
触媒（Ｆ）は、個々に又は混合して使用してよい。場合によって、シロキサン（Ａ）の製造の際に使用される触媒が、同時にまた触媒（Ｆ）としてフォーム形成に役立つこともある。
【００７４】
触媒（Ｆ）が使用される場合には、そのつど本発明のフォーム化可能な調製物の全質量に対して、好ましくは０．１〜６．０質量％、特に好ましくは０．３〜４．０質量％である。本発明の調製物は、化学的発泡剤（Ｈ）が使用される場合に、好ましくは触媒（Ｆ）を含有する。
【００７５】
本発明の発泡性調製物は、イソシアヌラート基へのイソシアナート基の三量体化を開始及び促進する、三量体化触媒（Ｇ）を含有する。
【００７６】
三量体化触媒（Ｇ）の例は、カルボン酸塩のアンモニウム、アルカリ金属又はアルカリ土類金属の塩、例えば、ギ酸カリウム、酢酸カリウム、カリウム（２−エチルヘキサノアート）、ギ酸アンモニウム、酢酸アンモニウム、アンモニウム（２−エチルヘキサノアート）、［１−（Ｎ，Ｎ，Ｎ−トリメチルアンモニウム）プロパン−２−オール］ホルミアート及び［１−（Ｎ，Ｎ，Ｎ−トリメチルアンモニウム）プロパン−２−オール］（２−エチルヘキサノアート）である。
【００７７】
好ましくは、成分（Ｇ）として、カルボン酸の塩、特に好ましくは１〜２０個の炭素原子を有するカルボン酸の塩が使用される。この場合に、このカルボン酸は、鎖状又は分枝状の、置換又は非置換の、飽和又は不飽和の、脂肪族又は芳香族のカルボン酸であってよい。
【００７８】
三量化触媒（Ｇ）がカルボン酸塩である場合、カルボン酸のカリウム塩が好ましく、特にカリウム（２−エチルヘキサノアート）である。
【００７９】
三量体化触媒（Ｇ）は、単独で又は混合して使用されてよい。場合によって、三量体化触媒（Ｇ）は、１又は複数の触媒（Ｆ）と混合して使用されてよい。
【００８０】
三量体化触媒（Ｇ）は、そのつど本発明のフォーム化可能な調製物の全質量に対して、好ましくは０．１〜１０．０質量％、特に好ましくは０．３〜６．０質量％の量で使用される。
【００８１】
化学的発泡剤（Ｈ）として、原則的に、水も、イソシアネートに対して反応性の好ましくは少なくとも１つの官能基を有する、全ての化合物も、利用されてよい。
【００８２】
成分（Ｈ）の例は、アミノアルキル−又はヒドロキシ官能性シロキサンであり、これは、成分（Ａ）とは異なって、モノマーアルコール、モノマージオール、例えばグリコール、プロパンジオール及びブタンジオール、モノマーオリゴオール、例えばペンタエリトリトール又はトリヒドロキシメチルエタン、オリゴマー又はポリマーアルコールであって１、２又はそれより多いヒドロキシル基を有するもの、例えばエチレン−又はプロピレングリコール、水、モノマーアミンであって１、２又はそれより多いアミン官能性を有するもの、例えばエチレンジアミン及びヘキサメチレンジアミン、並びに、オリゴマー又はポリマーアミンであって１、２又はそれより多いアミン官能性を有するものでもある。
【００８３】
成分（Ｈ）を使用する場合に、好ましいのはヒドロキシ化合物であり、その際に水が特に好ましい。
【００８４】
成分（Ｈ）が水の場合、これはあらゆる種類の水、例えば天然水及び化学用の水であってよく、その際、水（Ｈ）は液状であるか又は気体状であってよく、これには空気湿分も含まれる。
【００８５】
成分（Ｈ）を使用する場合、そのつどシロキサン（Ａ）１００質量部に対して、好ましくは０．１〜２０質量部、特に好ましくは０．１〜１５質量部、特に０．１〜１０質量部の量である。好ましくは、本発明の調製物は成分（Ｈ）を含有する。
【００８６】
さらに、添加剤（Ｉ）として、フォーム化可能な調製物中で従来も使用されている全ての添加剤を使用してよい。添加剤（Ｉ）の例は、セル制御剤、チキソトロープ剤、可塑剤、着色剤である。難燃性を改善させるために、この発泡性調製物に、さらに防炎剤を添加してよく、その例は例えばリン含有化合物、特にホスファート及びホスホナート、並びにまたハロゲン化ポリエステル及びポリオール又はクロロパラフィンである。さらに、非揮発性防炎剤、例えばメラミン又は膨張可能なグラファイト（剥離グラファイト）が添加されてもよく、これは、火炎作用下で強力に膨らみ、この場合に、この表面は更なる熱作用から保護される。
【００８７】
添加剤（Ｉ）を使用する場合、そのつどシロキサン（Ａ）１００質量部に対して、好ましくは０．１〜３０質量部、特に好ましくは０．１〜２０質量部、とりわけ０．１〜１５質量部の量である。本発明による調製物は、好ましくは添加剤（Ｉ）を含む。
【００８８】
本発明により使用される成分はそれぞれ、係る成分の１種類の成分であってもよいし、それぞれの成分の少なくとも２種類の成分から成る混合物であってもよい。
【００８９】
好ましくは、本発明の調製物は、
（Ａ）式（Ｉ）によるシロキサン、
（Ｂ）ポリイソシアナート、
場合によって
（Ｃ）充填剤、
場合によって
（Ｄ）乳化剤、
場合によって
（Ｅ）物理的発泡剤、
場合によって
（Ｆ）フォーム形成を促進する触媒、
（Ｇ）三量体化触媒、
場合によって
（Ｈ）化学的発泡剤、及び
場合によって
（Ｉ）添加剤、
を含有し、その際、本発明の調製物は、少なくとも３個のイソシアナート基を有し、並びに、成分（Ｅ）及び（Ｈ）から選択されている少なくとも１の発泡剤、好ましくは少なくとも成分（Ｅ）、特に（Ｈ）と組み合わせた（Ｅ）を含む。
【００９０】
本発明の調製物は、成分（Ａ）〜（Ｉ）の他に、更なる成分を含まないのが好ましい。
【００９１】
本発明の調製物は、任意かつ自体既知の方法、例えば個々の成分の単純な混合によって製造することができ、その際、個々の構成成分の予備混合物も製造されてよい。この場合に、１成分系も２成分系も製造されてよい。
【００９２】
本発明の調製物が２成分系の形で提供される場合（この場合が好ましい）には、本発明のフォーム化可能な調製物の両成分は、全ての成分を任意の組み合わせ及び量比で含有してよく、但し、１の成分は、同時にイソシアナート官能性成分及び三量体化触媒（Ｇ）並びに化学的発泡剤（Ｈ）を含有しない。
【００９３】
そして、例えば本発明の調製物の製造のために、好ましくは、構成成分（Ａ）、構成成分（Ｂ）、場合によって構成成分（Ｃ）、場合によって構成成分（Ｄ）、場合によって構成成分（Ｅ）及び場合によって構成成分（Ｉ）を含有する混合物が成分１として提供され、並びに、構成成分（Ｇ）、場合によって構成成分（Ｆ）及び場合によって構成成分（Ｈ）を含有する成分２が提供され、これらは次いで、本発明のフォームの製造のために相互に混合される。
【００９４】
しかし、本発明の調製物の製造のために、全ての構成成分を１工程において相互に混合してもよく、このことは、技術的に劣悪にしか実現可能でなく、したがって、好ましくはない。
【００９５】
本発明の調製物は、好ましくは液状〜粘稠であり、その粘度は、そのつど２５℃でＡＳＴＭ  Ｄ  ４２８３に応じて測定して、好ましくは２５０〜１００００ｍＰａｓ、特に好ましくは５００〜５０００ｍＰａｓである。
【００９６】
本発明の調製物は、好ましくはフォーム、特に好ましくは硬質フォームの製造に利用される。
【００９７】
本発明の更なる一主題は、シロキサン（Ａ）、ポリイソシアナート（Ｂ）及び三量体化触媒（Ｇ）並びに少なくとも１の発泡剤を混合し、その直後に反応させることを特徴とする、シリコーン含有ポリイソシアヌラートフォームの製造方法である。
【００９８】
本発明の方法の好ましい一実施態様において、シロキサン（Ａ）、ポリイソシアナート（Ｂ）、物理的発泡剤（Ｅ）、触媒（Ｆ）、三量体化触媒（Ｇ）、並びに場合によって（Ｃ）、場合によって化学的発泡剤（Ｈ）及び場合によって（Ｉ）を混合し、その直後に反応させる。
【００９９】
本発明の方法の特に好ましい一実施態様において、まず、シロキサン（Ａ）、ポリイソシアナート（Ｂ）、物理的発泡剤（Ｅ）、場合によって充填剤（Ｃ）及び場合によって添加剤（Ｉ）を予備混合し、引き続き、触媒（Ｆ）、三量体化触媒（Ｇ）、化学的発泡剤（Ｈ）並びに場合によって添加剤（Ｉ）からなる混合物と混ぜ合わせ、その直後に反応させる。
【０１００】
本発明の方法は、好ましくは０〜１００℃、特に好ましい１０〜８０℃、特に１５〜６０℃の開始温度で実施される。この反応の際に反応する熱は、好ましくは系中に残存し、かつ、フォーム形成に寄与する。本発明の方法では、反応温度は好ましくは５０〜１５０℃までに達する。
【０１０１】
本発明の方法は、好ましくは周囲雰囲気の圧力で、つまり、約９００〜１１００ｈＰａで実施される。
【０１０２】
本発明の方法では、好ましくは、ガス状成分、例えばＣＯ2及びガス状ペンタンが放出され、これは大部分が本発明のフォーム構造の構築に関与する。
【０１０３】
本発明の方法の特別な一実施態様において、フォーム化可能な組成物は、フォーム形成の際に発生する過圧が漏出できるように、引き続き閉鎖される型中に添加されてよい。このことは例えば、この型が過圧弁を有するか、又は小さな開口部、つまり、例えば１又は複数の狭い間隙を介して不完全に閉鎖されていることによって、実現されてよい。
【０１０４】
本発明の方法の特別な一実施態様において使用されてよい型とは、従来も成型フォームの製造に使用されている全ての種類の型であってよい。このような型の例は、閉鎖可能かつ加熱可能な金属型であり、これは発泡プロセスの間に排出される空気の漏出のために過圧弁を備えている。
【０１０５】
好ましくは、本発明の方法のこの特別な一実施態様のために使用される型は、固形の原料、例えばガラス繊維強化ポリエステル樹脂又はエポキシド樹脂並びに金属、例えば鋼又はアルミニウムからの加熱可能な型であり、その際、鋼及びアルミニウムからの型は、好ましくは、プライマーペーストで、好ましくは使用前に１回疎水化される。
【０１０６】
この特別な一実施態様において使用される型を疎水化してよいプライマーペーストの例は、高溶融性ワックスであって炭化水素を基礎とするものであり、これは例えば、Chem-Trend Deutschland GmbH社（D-Maisach）で、商品名Klueberpur 55-0005 で購入可能である。
【０１０７】
所望される場合には、この型は、製造されたフォーム体のより良好な脱型性のために、離型剤で湿潤されてよい。
【０１０８】
このような離型剤の例は、炭化水素中に溶解させた高溶融性ワックス、例えばChem-Trend Deutschland GmbH社（D-Maisach）で、商品名Klueberpur 41-0057で購入可能なものである。
【０１０９】
本方法のこの特別な一実施態様では、使用される型は、好ましくは離型剤なしで使用される。
【０１１０】
本方法のこの特別な一実施態様で使用される型は、好ましくは０〜１５０℃、特に好ましくは１０〜１００℃、特に４０〜８０℃の温度に調節される。
【０１１１】
本方法のこの特別な一実施態様では、フォームの膨張が、その形成の際に使用される型により制限され、すなわち、この型は「過剰充填」される。この過剰充填は、典型的には好ましくは２０Ｖｏｌ％〜１００Ｖｏｌ％である。典型的な充填度は、目的フォーム密度５０ｋｇ／ｍ3の場合に、好ましくは５Ｖｏｌ％である。
【０１１２】
本発明の更なる一主題は、シロキサン（Ａ）、ポリイソシアナート（Ｂ）及び三量体化触媒（Ｇ）と、少なくとも１の発泡剤との反応により製造可能なフォームである。
【０１１３】
本発明のフォームは、ウレタン構造の他に、イソシアヌラート構造も有する。
【０１１４】
本発明のフォームは、微細な、セルが閉鎖されたフォーム構造により特徴付けられ、優れた機械的特性を有し、かつ形態安定性であり、かつ可撓性ではない。
【０１１５】
本発明のフォームは、そのつど２５℃及び１０１３ｈＰａで測定して、好ましくは１０〜５００ｋｇ／ｍ3、特に好ましくは１５〜３００ｋｇ／ｍ3、特に２０〜２００ｋｇ／ｍ3の密度を有する。
【０１１６】
本発明のフォームは、従来もポリイソシアヌラートフォームが使用されていた至るところで使用できる。特に、本発明のフォームは、断熱及び防音のために適している。
【０１１７】
本発明のフォーム化可能な調製物は、非常に簡単な方法で、かつＰＵ技術からの従来既知の方法を用いて加工できるという利点を有する。
【０１１８】
本発明の調製物は、ワンショット法に応じて低密度を有するシリコーンポリウレタンフォームが製造できるという利点を有する。
【０１１９】
本発明のフォーム化可能な調製物は、セルが完全に閉鎖された硬質フォームを５０ｋｇ・ｍ3を下回るフォーム密度で製造できるという利点を有する。
【０１２０】
さらに、本発明による調製物は、商業的に容易に入手可能な出発物質を用いて製造できるという利点を有する。
【０１２１】
そのうえ、本発明による調製物は、容易に加工可能であり、かつ低粘度で製造できるという利点を有する。
【０１２２】
本発明の調製物は、低密度を有するシリコーン−ポリイソシアヌラート硬質フォームを製造できるという利点を有する。
【０１２３】
ポリイソシアヌラートフォームを製造するための本発明の方法は、実施が容易であるという利点を有する。
【０１２４】
本発明によるフォームはさらに、剛性でありかつ極めて引火しづらいという利点を有する。
【０１２５】
本発明によるフォームはさらに、特に低い発泡密度と組み合わされて、機械的な強度が高いという利点を有する。
【０１２６】
以下に記載される実施例では、部及びパーセンテージで示される全ての記載は、別記しない限り、質量に対するものである。別記しない限り、以下の実施例は、周囲雰囲気の圧力、つまり、約１０００ｈＰａで、かつ、室温、つまり、約２０℃又は反応物質を室温で付加的な加熱若しくは冷却なしに一緒にした際に調節される温度で実施する。実施例で挙げられる全ての粘度の記載は、２５℃の温度を基準とするものである。
【０１２７】
以下の実施例において次の使用物質を使用した：
ＭＤＩ  ２．９：官能度２．９を有するポリマーＭＤＩ（名称Suprasec(R) 2085で、Huntsman Polyurethanes , D-Deggendorfで購入可能）；
ＭＤＩ  ２．２：官能度２．２を有するポリマーＭＤＩ（名称Suprasec(R) 2647で、Huntsman Polyurethanes , D-Deggendorfで購入可能）；
アミン触媒：Ｎ，Ｎ，Ｎ′，Ｎ″，Ｎ″−ペンタメチルジエチレントリアミン；
三量体化触媒：カリウム（２−エチルヘキサノアート）、ジエチレングリコール中７５質量％；
剥離グラファイト：膨張可能なグラファイト（名称「EX-EF-80 SC」で、NGS Naturgraphit GmbH社, D-Leinburgで購入可能）。
【０１２８】
比較例１
式
【化１８】
2013523925.tif 000019
の鎖状オルガノポリシロキサン２００．００ｇ及びＭＤＩ２．９  ２０．８ｇを不活性ガス雰囲気下で４００ｍｌの無水アセトン中で反応させた。この反応をビスマス（ＩＩＩ）−ネオデカノアート８０ｍｇで触媒作用させ、１時間５０℃で撹拌させた。反応終了後に、この反応混合物から１０ｈＰａの圧力で溶媒を除去した。黄色がかった超分枝シロキサン２２１ｇが純粋な物質として得られた。
【０１２９】
引き続き、この得られた超分枝シロキサン２００ｇをまずＭＤＩ２．２  １６０ｇ及びｎ−ペンタン  ３０．０ｇと一緒に、迅速ＫＰＧ撹拌機を用いて均質なエマルションへと加工した。引き続き、水１．０ｇ、アミン触媒０．５０ｇ及び三量体化触媒４．２ｇからなる混合物を迅速に添加し、再度、迅速ＫＰＧ撹拌機を用いて均質な混合物へと乳化した。約２０秒後、フォーム発生を伴って発熱反応が開始した。このフォーム形成は更なる約１２０秒後に終了した。黄色がかった、剛性の硬質フォームが密度５０ｋｇ／ｍ3で発生し、これは比較的粗くかつ開口孔の構造を有した。
【０１３０】
実施例１
式
【化１９】
2013523925.tif 000020
の鎖状オルガノポリシロキサン２００．００ｇ及びＭＤＩ２．９  ２３．６ｇをアルゴン雰囲気下で４００ｍｌの無水アセトン中で反応させた。この反応をビスマス（ＩＩＩ）−ネオデカノアート６０ｍｇで触媒作用させ、５０℃で撹拌させた。１時間の反応時間後に、まず、ゆっくりとジエタノールアミン３．０ｇを滴加し、引き続き、そのようにして得られた反応混合物から１０ｈＰａの圧力で溶媒を除去した。
【０１３１】
引き続き、この得られた超分枝シロキサン２００ｇをまずＭＤＩ２．２  １８５ｇ及びｎ−ペンタン  １３．０ｇと一緒に、迅速ＫＰＧ撹拌機を用いて均質なエマルションへと加工した。引き続き、水１．０ｇ、アミン触媒０．５０ｇ及び三量体化触媒４．２０ｇからなる混合物を迅速に添加し、再度、迅速ＫＰＧ撹拌機を用いて均質な混合物へと乳化した。約１０秒後に、フォーム発生を伴って発熱反応が開始した。フォーム形成は、更なる約９０秒後、終了した。黄色がかった、剛性の硬質フォームが密度５０ｋｇ／ｍ3で発生し、これは極めて微細かつ閉鎖したセル構造を有した。
【０１３２】
実施例２
式
【化２０】
2013523925.tif 000021
の鎖状オルガノポリシロキサン２００．００ｇ及びＭＤＩ２．９  ２３．６ｇをアルゴン雰囲気下で４００ｍｌの無水アセトン中で反応させた。この反応をビスマス（ＩＩＩ）−ネオデカノアート６０ｍｇで触媒作用させ、５０℃で撹拌させた。１時間の反応時間後に、まず、ゆっくりとジエタノールアミン３．０ｇを滴加し、引き続き、そのようにして得られた反応混合物から１０ｈＰａの圧力で溶媒を除去した。
【０１３３】
引き続き、この得られた超分枝シロキサン２００ｇをまずＭＤＩ２．２  １８５ｇ及びｎ−ペンタン  １８．０ｇと一緒に、迅速ＫＰＧ撹拌機を用いて均質なエマルションへと加工した。引き続き、水１．０ｇ、アミン触媒０．５０ｇ及び三量体化触媒４．２０ｇからなる混合物を迅速に添加し、再度、迅速ＫＰＧ撹拌機を用いて均質な混合物へと乳化した。約１０秒後に、フォーム発生を伴って発熱反応が発生した。フォーム形成は、更なる約９０秒後、終了した。黄色がかった、剛性の硬質フォームが密度４０ｋｇ／ｍ3で発生し、これは極めて微細かつ閉鎖したセル構造を有した。
【０１３４】
実施例３
式
【化２１】
2013523925.tif 000022
の鎖状オルガノポリシロキサン２００．００ｇ及びＭＤＩ２．９  ２３．６ｇをアルゴン雰囲気下で４００ｍｌの無水アセトン中で反応させた。この反応をビスマス（ＩＩＩ）−ネオデカノアート６０ｍｇで触媒作用させ、５０℃で撹拌させた。１時間の反応時間後に、まず、ゆっくりとジエタノールアミン３．０ｇを滴加し、引き続き、そのようにして得られた反応混合物から１０ｈＰａの圧力で溶媒を除去した。
【０１３５】
引き続き、この得られた超分枝シロキサン２００ｇをまずＭＤＩ２．２  １８５ｇ、膨張グラファイト１０ｇ及びｎ−ペンタン  １８．０ｇと一緒に、迅速ＫＰＧ撹拌機を用いて均質なエマルションへと加工した。引き続き、水１．０ｇ、アミン触媒０．５０ｇ及び三量体化触媒４．２０ｇからなる混合物を迅速に添加し、再度、迅速ＫＰＧ撹拌機を用いて均質な混合物へと乳化した。約１０秒後に、フォーム発生を伴って発熱反応が発生した。フォーム形成は、更なる約９０秒後、終了した。濃い灰色の、剛性の硬質フォームが密度４０ｋｇ／ｍ3で発生し、これは極めて微細かつ閉鎖したセル構造を有した。
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
（Ａ）次式
【化１】
2013523925.tif 000025
［式中、
Ｖは、ヘテロ原子を有してよい、ｐ価の炭化水素基を意味する、
Ｒは、同じか又は異なっていてよく、かつ、場合によって置換されている一価の炭化水素基を意味する、
Ｒ1は、同じか又は異なっていてよく、かつ、−Ｏ−、−Ｓ−又は−ＮＲ3−を意味する、
Ｒ2は、同じか又は異なっていてよく、かつ、水素原子及び場合によって置換されている一価の炭化水素基である、
Ｒ3は、水素原子又は場合によって置換されている一価の炭化水素基を意味する、
Ｒ4は、同じか又は異なっていてよく、かつ、場合によって置換されている、ヘテロ原子で中断されていてよい、二価の炭化水素基を意味する、
Ｒ5は、同じか又は異なっていてよく、かつ、水素原子又は場合によって置換されている炭化水素基を意味する、
ａは、１以上の整数を意味する、
ｐは、２以上の整数を意味する、
ｍは、１以上の整数を意味する、
ｎは、１以上の整数を意味する、
但し、ｐはｍ＋ｎ以上である］のシロキサン、
（Ｂ）ポリイソシアナート、及び
（Ｇ）三量体化触媒
を含有するフォーム化可能な組成物。
【請求項２】
ｐがｍ＋ｎに等しいことを特徴とする、請求項１記載のフォーム化可能な組成物。
【請求項３】
ポリイソシアナート（Ｂ）として、一般式
【化２】
2013523925.tif 000026
［式中、
Ｑは、場合によって置換されている、ｂ官能性の炭化水素基を意味する、かつ
ｂは、少なくとも２の整数を意味する］のポリイソシアナートを使用することを特徴とする請求項１又は２記載のフォーム化可能な組成物。
【請求項４】
成分（Ｇ）としてカルボン酸の塩を使用することを特徴とする請求項１から３のいずれか１項記載のフォーム化可能な組成物。
【請求項５】
三量体化触媒（Ｇ）を、本発明のフォーム化可能な調製物の全質量に対して、０．１〜１０．０質量％の量で使用することを特徴とする請求項１から４のいずれか１項記載のフォーム化可能な組成物。
【請求項６】
（Ａ）式（Ｉ）によるシロキサン、
（Ｂ）ポリイソシアナート、
場合によって
（Ｃ）充填剤、
場合によって
（Ｄ）乳化剤、
場合によって
（Ｅ）物理的発泡剤、
場合によって
（Ｆ）フォーム形成を促進する触媒、
（Ｇ）三量体化触媒、
場合によって
（Ｈ）化学的発泡剤、及び
場合によって
（Ｉ）添加剤
を含有し、
その際、本発明の調製物は、少なくとも３個のイソシアナート基を有し、並びに、成分（Ｅ）及び（Ｈ）から選択されている少なくとも１の発泡剤を含むことを特徴とする、請求項１から５のいずれか１項記載のフォーム化可能な組成物。
【請求項７】
次式
【化３】
2013523925.tif 000027
［式中、
Ｖは、ヘテロ原子を有してよい、ｐ価の炭化水素基を意味する、
Ｒは、同じか又は異なっていてよく、かつ、場合によって置換されている一価の炭化水素基を意味する、
Ｒ1は、同じか又は異なっていてよく、かつ、−Ｏ−、−Ｓ−又は−ＮＲ3−を意味する、
Ｒ2は、同じか又は異なっていてよく、かつ、水素原子及び場合によって置換されている一価の炭化水素基である、
Ｒ3は、水素原子又は場合によって置換されている一価の炭化水素基を意味する、
Ｒ4は、同じか又は異なっていてよく、かつ、場合によって置換されている、ヘテロ原子で中断されていてよい、二価の炭化水素基を意味する、
Ｒ5は、同じか又は異なっていてよく、かつ、水素原子又は場合によって置換されている炭化水素基を意味する、
ａは、１以上の整数を意味する、
ｐは、２以上の整数を意味する、
ｍは、１以上の整数を意味する、
ｎは、１以上の整数を意味する、
但し、ｐはｍ＋ｎ以上である］のシロキサン（Ａ）、ポリイソシアナート（Ｂ）及び三量体化触媒（Ｇ）並びに少なくとも１の発泡剤を混合し、かつ反応させることを特徴とする、シリコーン含有ポリイソシアヌラートフォームの製造方法。
【請求項８】
次式
【化４】
2013523925.tif 000028
［式中、
Ｖは、ヘテロ原子を有してよい、ｐ価の炭化水素基を意味する、
Ｒは、同じか又は異なっていてよく、かつ、場合によって置換されている一価の炭化水素基を意味する、
Ｒ1は、同じか又は異なっていてよく、かつ、−Ｏ−、−Ｓ−又は−ＮＲ3−を意味する、
Ｒ2は、同じか又は異なっていてよく、かつ、水素原子及び場合によって置換されている一価の炭化水素基である、
Ｒ3は、水素原子又は場合によって置換されている一価の炭化水素基を意味する、
Ｒ4は、同じか又は異なっていてよく、かつ、場合によって置換されている、ヘテロ原子で中断されていてよい、二価の炭化水素基を意味する、
Ｒ5は、同じか又は異なっていてよく、かつ、水素原子又は場合によって置換されている炭化水素基を意味する、
ａは、１以上の整数を意味する、
ｐは、２以上の整数を意味する、
ｍは、１以上の整数を意味する、
ｎは、１以上の整数を意味する、
但し、ｐはｍ＋ｎ以上である］のシロキサン（Ａ）、ポリイソシアナート（Ｂ）及び三量体化触媒（Ｇ）と少なくとも１の発泡剤との反応により製造可能なフォーム。
【国際調査報告】
2013523925.tif 000029
2013523925.tif 000030
2013523925.tif 000031
2013523925.tif 000032